(57)【要約】ワークピース処理方法を開示する。イオンビームの異なる部分がワークピースを実際に処理できる速度は処理速度プロファイルと称され、これは、イオンビームによってワークピース｛から除去される／に加えられる｝材料量をイオンビーム位置の関数として測定することによって決定される。処理すべきワークピースの初期厚さプロファイルを決定する。初期厚さプロファイルとターゲット厚さプロファイルとイオンビームの処理速度プロファイルとに基づいて第１の処理パラメータセットを決定する。そして、この第１の処理パラメータセットを用いてワークピースを処理する。一部の実施形態では、初回処理後に更新された厚さプロファイルを決定し、第２の処理パラメータセットを決定する。第２の処理パラメータセットを用いて第２回目の処理を行う。スループット向上のための最適化も開示する。
2018526817.tif 000002
【特許請求の範囲】
【請求項１】
ワークピースを処理する方法であって、
第１のワークピースの初期厚さプロファイルを測定するステップと、
イオンビームを、所定の時間又はドーズ量の間、前記第１のワークピースへ向けて導くステップと、
前記導くステップ後の前記第１のワークピースの更新された厚さプロファイルを測定するステップと、
前記初期厚さプロファイルと前記更新された厚さプロファイルとの差に基づいて、前記イオンビームのエッチング速度プロファイルをイオンビーム位置の関数として決定するステップと、
前記イオンビームの前記エッチング速度プロファイルに基づいて第２のワークピースを処理するステップ
とを含む、方法。
【請求項２】
前記第２のワークピースを処理するステップは複数回のパスを用いて行われ、前記イオンビームは各パスの間に前記第２のワークピースを横切って走査され、前記エッチング速度プロファイルは、パスの回数と各パスの間に用いられる動作パラメータとからなる群から選択される第１の処理パラメータセットを決定するために用いられる、請求項１に記載の方法。
【請求項３】
前記動作パラメータは、走査速度プロファイルと、前記イオンビームのデューティサイクルと、引き出し電流若しくは電圧と、供給ガスの圧力とからなる群から選択される、請求項２に記載の方法。
【請求項４】
前記処理するステップは、エッチング処理、堆積処理又はアモルファス化処理を含む、請求項１に記載の方法。
【請求項５】
ワークピースを処理する方法であって、
イオンビームの処理速度プロファイルを、イオンビーム位置の関数として決定するステップと、
前記ワークピースの初期厚さプロファイルを決定するステップと、
前記処理速度プロファイルと前記初期厚さプロファイルとターゲット厚さプロファイルとを用いて、第１の処理パラメータセットを算出するステップと、
前記第１の処理パラメータセットを用いて前記ワークピースを処理するステップ
とを含む、方法。
【請求項６】
前記処理後の前記ワークピースの更新された厚さプロファイルを決定するステップと、
前記処理速度プロファイルと前記更新された厚さプロファイルと前記ターゲット厚さプロファイルとを用いて、第２の処理パラメータセットを算出するステップと、
前記第２の処理パラメータセットを用いて前記ワークピースを処理するステップ
とをさらに含む、請求項５に記載の方法。
【請求項７】
前記処理速度プロファイルを決定するステップは、
犠牲ワークピースの初期厚さプロファイルを測定するステップと、
前記イオンビームを、所定の時間又はドーズ量の間、前記犠牲ワークピースへ向けて導くステップと、
前記導くステップ後の前記犠牲ワークピースの更新された厚さプロファイルを測定するステップと、
前記初期厚さプロファイルと前記更新された厚さプロファイルとの差に基づいて前記処理速度プロファイルを決定するステップ
とを含む、請求項５に記載の方法。
【請求項８】
前記イオンビームは前記犠牲ワークピースから材料を除去し、前記処理速度プロファイルはエッチング速度プロファイルを含む、請求項７に記載の方法。
【請求項９】
前記イオンビームは前記犠牲ワークピース上に材料を堆積し、前記処理速度プロファイルは堆積速度プロファイルを含む、請求項７に記載の方法。
【請求項１０】
前記処理するステップは複数回のパスを用いて行われ、前記イオンビームは各パスの間に前記ワークピースを横切って走査され、前記第１の処理パラメータセットは、パスの回数と各パスの間に用いられる動作パラメータとからなる群から選択される、請求項５に記載の方法。
【請求項１１】
前記処理するステップは、エッチング処理、堆積処理又はアモルファス化処理を含む、請求項５に記載の方法。
【請求項１２】
ロットからの複数のワークピースを処理する方法であって、
犠牲ワークピースを用いてイオンビームのエッチング速度プロファイルをイオンビーム位置の関数として決定するステップと、
前記ロットの第１のワークピースの初期厚さプロファイルを決定するステップと、
前記エッチング速度プロファイルと前記第１のワークピースの前記初期厚さプロファイルとターゲット厚さプロファイルとを用いて、第１の処理パラメータセットを算出するステップと、
前記第１の処理パラメータセットを用いて前記ロットの前記第１のワークピースを処理するステップと、
前記第１の処理パラメータセットを用いて前記ロットの第２のワークピースを処理するステップ
とを含む、方法。
【請求項１３】
前記第２のワークピースを処理する前に、
前記第１のワークピース処理後に前記ロットの前記第１のワークピースの更新された厚さプロファイルを決定するステップと、
前記エッチング速度プロファイルと前記第１のワークピースの前記更新された厚さプロファイルと前記ターゲット厚さプロファイルとを用いて、前記第１のワークピースについての第２の処理パラメータセットを算出するステップと、
前記第１のワークピースについての前記第２の処理パラメータセットを用いて前記ロットの前記第１のワークピースを処理するステップ
とをさらに含む、請求項１２に記載の方法。
【請求項１４】
前記第２のワークピース処理後に前記ロットの前記第２のワークピースの更新された厚さプロファイルを決定するステップと、
前記エッチング速度プロファイルと前記第２のワークピースの前記更新された厚さプロファイルと前記ターゲット厚さプロファイルとを用いて、前記第２のワークピースについての第２の処理パラメータセットを算出するステップと、
前記第２のワークピースについての前記第２の処理パラメータセットを用いて前記ロットの前記第２のワークピースを処理するステップ
とをさらに含む、請求項１３に記載の方法。
【請求項１５】
前記エッチング速度プロファイルを決定するステップは、
前記犠牲ワークピースの初期厚さプロファイルを測定するステップと、
前記イオンビームを、所定の時間又はドーズ量の間、前記犠牲ワークピースへ向けて導くステップと、
前記導くステップ後の前記犠牲ワークピースの更新された厚さプロファイルを測定するステップと、
前記初期厚さプロファイルと前記更新された厚さプロファイルとの差に基づいて前記エッチング速度プロファイルを決定するステップ
とを含む、請求項１２に記載の方法。
【発明の詳細な説明】
【技術分野】
【０００１】
本開示の実施形態はワークピースを選択的に処理する方法に関し、より具体的には半導体ワークピースに対してエッチング、堆積又はアモルファス化処理を選択的に行うことに関する。
【背景技術】
【０００２】
半導体装置について歩留まりを向上させることは常に目標とされている。向上し得る１つの分野としては、ワークピース全体にわたっての均一性制御がある。特定の処理においては、他の領域に比して、例えばワークピースの中心付近等の或る領域がより多くの処理を受けることがある。
【０００３】
例えば、堆積処理においては、ワークピースの外縁付近よりはワークピースの中心付近により多くの材料が堆積され得る。これは、堆積チェンバの中心付近の増大したプラズマ密度に起因することがある。
【０００４】
別の例では、スピンコーティング処理によって、ワークピースの中心部に比してより多くの材料がワークピースの外縁付近に付着することがある。これは、ワークピースの外縁に向かってコーティングを押しやる遠心力に起因している可能性がある。
【０００５】
これらの例の各々においては、このような処理不均一性が半導体ワークピースの歩留まりに悪影響を与え得る。一部の場合では、処理の均一性を向上させる試みがなされている。しかし、達成可能な均一性の度合いには限界がある。
【０００６】
例えば、このような不均一性を修正するために半導体ワークピースを処理するのに用いられるイオンビーム自体が不均一なことがある。イオンビームのこの不均一性が、ワークピースについての異なる処理速度をもたらす場合がある。イオンビームの均一性を測定し、かつ、定量化又は修正することを試みるために使用できる幾つかの手法がある。しかし、このようなツールの精度は、これらの選択的領域処理にとっては十分でないことがある。さらに、これらの処理は、イオンビーム電流に直接関係していない場合もある。例えば、酸素等のイオン種のバックグラウンドガスレベルが、エッチング、アモルファス化又は堆積速度を変化させることがある。したがって、イオンビームの異なる部分がワークピースを処理できる速度をより正確に定量化する方法があれば有益であり、該情報を用いて１つ以上のワークピースをその後処理し得る。さらに、この定量化が処理装置のスループットに影響を及ぼさなければ有利である。
【発明の概要】
【０００７】
ワークピース処理方法を開示する。イオンビームの異なる部分がワークピースを実際に処理できる速度は処理速度プロファイルと称され、これは、イオンビームによってワークピース｛から除去される／に加えられる｝材料量をイオンビーム位置の関数として測定することによって決定される。その後、処理すべきワークピースの初期厚さプロファイルを決定する。初期厚さプロファイルとターゲット厚さプロファイルとイオンビームの処理速度プロファイルとに基づいて、第１の処理パラメータセットを決定する。そして、この第１の処理パラメータセットを用いてワークピースを処理する。一部の実施形態では、初回処理後に更新された厚さプロファイルを決定し、この更新された厚さプロファイルとターゲット厚さプロファイルとイオンビームの処理速度プロファイルとに基づいて第２の処理パラメータセットを決定する。第２の処理パラメータセットを用いて第２回目の処理を行う。スループット向上のための最適化も開示する。
【０００８】
１つの実施形態によれば、ワークピース処理方法を開示する。該方法は、第１のワークピースの初期厚さプロファイルを測定するステップと；イオンビームを、所定の時間又はドーズ量の間、第１のワークピースへ向けて導くステップと；導くステップ後の第１のワークピースの更新された厚さプロファイルを測定するステップと；初期厚さプロファイルと更新された厚さプロファイルとの差に基づいて、イオンビームのエッチング速度プロファイルをイオンビーム位置の関数として決定するステップと；イオンビームのエッチング速度プロファイルに基づいて第２のワークピースを処理するステップとを含む。一部の実施形態では、第２のワークピースの処理は複数回のパスを用いて行われ、イオンビームは各パスの間に第２のワークピースを横切って走査され、エッチング速度プロファイルは、パスの回数と各パスの間に用いられる動作パラメータとからなる群から選択される第１の処理パラメータセットを決定するために用いられる。動作パラメータは、走査速度プロファイルと、イオンビームのデューティサイクルと、引き出し電流若しくは電圧と、供給ガスの圧力とからなる群から選択することができる。特定の実施形態では、初期厚さプロファイル及び更新された厚さプロファイルは反射測定器を用いて測定される。第２のワークピースの処理は、エッチング処理、堆積処理又はアモルファス化処理を含むことができる。
【０００９】
第２の実施形態によれば、ワークピース処理方法を開示する。該方法は、イオンビームの処理速度プロファイルを、イオンビーム位置の関数として決定するステップと；ワークピースの初期厚さプロファイルを決定するステップと；処理速度プロファイルと初期厚さプロファイルとターゲット厚さプロファイルとを用いて、第１の処理パラメータセットを算出するステップと；第１の処理パラメータセットを用いてワークピースを処理するステップとを含む。特定の実施形態では、該方法は、処理後のワークピースの更新された厚さプロファイルを決定するステップと；処理速度プロファイルと更新された厚さプロファイルとターゲット厚さプロファイルとを用いて、第２の処理パラメータセットを算出するステップと；第２の処理パラメータセットを用いてワークピースを処理するステップとをさらに含む。一部の実施形態では、処理速度プロファイルの決定は、犠牲ワークピースの初期厚さプロファイルを測定するステップと；イオンビームを、所定の時間又はドーズ量の間、犠牲ワークピースへ向けて導くステップと；導くステップ後の犠牲ワークピースの更新された厚さプロファイルを測定するステップと；初期厚さプロファイルと更新された厚さプロファイルとの差に基づいて処理速度プロファイルを決定するステップとによってなされる。特定の実施形態では、処理速度プロファイルはエッチング速度プロファイルを含む。他の実施形態では、処理速度プロファイルは堆積速度プロファイルを含む。
【００１０】
第３の実施形態によれば、ロットからの複数のワークピースを処理する方法を開示する。該方法は、犠牲ワークピースを用いて、イオンビームのエッチング速度プロファイルをイオンビーム位置の関数として決定するステップと；ロットの第１のワークピースの初期厚さプロファイルを決定するステップと；エッチング速度プロファイルと第１のワークピースの初期厚さプロファイルとターゲット厚さプロファイルとを用いて、第１の処理パラメータセットを算出するステップと；第１の処理パラメータセットを用いてロットの第１のワークピースを処理するステップと；第１の処理パラメータセットを用いてロットの第２のワークピースを処理するステップとを含む。特定の実施形態では、該方法は第２のワークピースを処理する前に、次のステップをさらに含む：第１のワークピース処理後にロットの第１のワークピースの更新された厚さプロファイルを決定するステップと；エッチング速度プロファイルと第１のワークピースの更新された厚さプロファイルとターゲット厚さプロファイルとを用いて、第１のワークピースについての第２の処理パラメータセットを算出するステップと；第１のワークピースについての第２の処理パラメータセットを用いてロットの第１のワークピースを処理するステップ。特定の実施形態では、該方法は、次のステップをさらに含む：第２のワークピース処理後にロットの第２のワークピースの更新された厚さプロファイルを決定するステップと；エッチング速度プロファイルと第２のワークピースの更新された厚さプロファイルとターゲット厚さプロファイルとを用いて、第２のワークピースについての第２の処理パラメータセットを算出するステップと；第２のワークピースについての第２の処理パラメータセットを用いてロットの第２のワークピースを処理するステップ。
【図面の簡単な説明】
【００１１】
本開示のより良き理解のため、参照により明細書に組み込まれる添付の図面を参照して以下説明する。
【００１２】
【図１】代表的なイオン注入システムの概略図である。
【図２】イオンビームの処理速度プロファイルを決定するために用いることができるフローチャートである。
【図３】図２のシーケンスを用いて算出された代表的なエッチング速度プロファイルを示す図である。
【図４】ワークピースの処理に用いることができるフローチャートである。
【図５】ワークピースのロットを処理するのに用いることができるフローチャートである。
【発明を実施するための形態】
【００１３】
上述のように、各種の処理は不均一なことがよくあり、半導体ワークピース全体に異なる特性をもたらす。さらに、特定の処理においては、この不均一性の排除が困難なことがある。例えば、堆積処理では中心付近等のワークピースの特定の部分にてより多くの材料が堆積され得るのであり、これは当該領域における増大したプラズマ密度に起因していることがある。ワークピース全体にわたって完全に均一なプラズマを生成することは困難である。
【００１４】
特定の実施形態では、ワークピースの均一性は、選択的な処理を行うことによって向上させることができる。例えば、ワークピース全体にわたって厚さが所定の許容範囲内において一定しているワークピースを作成することが望ましいことがある。これを達成するために、既知の厚さプロファイルを有するワークピースを選択的エッチング処理に付して、ワークピース全体にわたる厚さが所定の許容範囲内に収まるまでワークピースから材料を除去することができる。他の実施形態では、選択的堆積処理又は選択的アモルファス化処理を行うことによってワークピースの均一性を向上させることができる。
【００１５】
これらの処理を行うのにイオンビームがしばしば用いられる。エッチング処理においては、ワークピースを特定のイオン種のイオンビームに曝露することによって、ワークピースから材料を除去し得る。もっとも、エッチング速度とも称される材料が除去される速度は、ワークピース全体にわたって異なっている場合がある。これは、複数の要因による。例えば、エッチング速度はイオンビーム電流に関連しているが、イオンビーム自体が不均一である場合がある。イオンビームの高電流部分に曝されるワークピース領域は、他の領域よりは高い速度でエッチングされ得る。さらに、エッチング速度は、ワークピースの組成とイオンビームを生成するのに用いられるイオン種との関数でもあり得る。他の要因もまた、ワークピースのエッチング速度に影響を与え得る。例えば、酸素等のイオン種のバックグラウンドガスレベルが、エッチング速度を変え得る。同様に、堆積及びアモルファス化速度もまた、イオンビーム電流や堆積されるイオン種や他の要因に基づいて変化し得る。
【００１６】
図１は、例示的なイオン注入装置１００の概略図を示す。イオン注入装置１００は、１以上の供給ガスからイオンを生成するのに用いられるイオン源１１０を含む。イオンは、イオン源１１０から抽出され、典型的にはイオン源１１０における引き出し開口部に近置された電気的にバイアスされる電極１２０の使用によってなされる。抽出されたイオンは、一連のビームライン構成要素の操作を受け、これによってイオンビーム１４０は整形され、集束される。ビームライン構成要素は、加速器、減速器、質量分析器及びコリメータ磁石を含むことができる。イオンビーム１４０はリボンビームであることができ、この場合イオンビーム１４０の或る方向の寸法が他方の方向の寸法よりも遙かに大きい。別の実施形態では、イオンビーム１４０はスポットビームでああってもよく、この場合形状はほぼ円形である。
【００１７】
そして、イオンビーム１４０は、プラテン１５０にクランプで固定することができるワークピース１０に向けて導かれる。プラテン１５０は、水平、垂直及び回転方向に可動とすることができる。
【００１８】
ワークピース１０を処理するために、イオンビーム１４０をワークピース１０に向けて導くことができる。そして、プラテン１５０を複数の方向に並進させて、イオンビーム１４０がワークピース１０の様々な領域にあたることを可能にすることができる。
【００１９】
反射測定器（reflectometer）１６０等の光学系を用いてワークピース１０の厚さを決定することができる。反射測定器１６０からの情報は、イオン源１１０のパラメータ又はプラテン１５０を調整するためにコントローラ１７０によって使用することができる。コントローラ１７０は、記憶素子１７２と併用される処理ユニット１７１を含む。記憶素子１７２は、処理ユニット１７１によって実行され得る命令を格納するために用いられる非一時的媒体を含むことができる。したがって、コントローラ１７０は、本明細書に記載のシーケンスを実行することができる。
【００２０】
特定の実施形態では、ワークピースから材料を除去して、目標とされた厚さプロファイル（ターゲット厚さプロファイル）を有するワークピースを作成する。この実施形態では、イオン注入装置１００を用いてワークピース１０から選択的に材料を除去することができる。ワークピース１０から除去すべき材料量についての決定は、ワークピース１０の初期厚さプロファイル及びターゲット厚さプロファイルに基づいて、コントローラ１７０によってなされることができる。ワークピース１０の初期厚さプロファイルは、反射測定器１６０を用いることによって決定することができる。ターゲット厚さプロファイルは、コントローラ１７０に入力する既知量であってもよい。この算定により３次元マップが得られ、ワークピース上の各位置は例えば（ｘ，ｙ）等の２次元で表され、その位置に堆積されるべき又はその位置から除去されるべき厚さはその位置における値として与えられる。このマトリクスは材料修正マトリクスと称することができ、これはコントローラ１７０の記憶素子１７２内に格納することができる。エッチング処理の場合、このマトリクスは、ワークピース上の各位置から除去すべき材料量を表していることができる。代替的には、堆積処理の場合、このマトリクスは、ワークピース上の各位置に堆積すべき材料量を表していることができる。
【００２１】
コントローラ１７０は、イオンビーム位置の関数としての材料の実際のエッチング速度を材料修正マトリクスと併用することができ、これによってワークピース１０を処理するのに用いられるべき処理パラメータを決定することができる。例えば、処理に際しては、ワークピース１０はイオンビーム１４０の複数回のパスに曝すことができる。各パスの間に、イオンビーム１４０は、ワークピース１０の全体又はその一部を、走査する。イオンビーム１４０との相対的関係においてのプラテン１５０の速度は、走査中において可変とすることができ、これによってワークピース１０の特定部分が他の部分よりも多く処理されるようにすることができる。特定の実施形態では、複数回のパスを行う。例えば、第１回目のパスについては、イオンビーム１４０を、ワークピース１０の上部からワークピース１０の下部へと垂直方向に動かすことによって行うことができる。この第１回目のパスの完了後、プラテン１５０によってワークピースを３６０／Ｎ度ずつ回転させることができ、ここでＮは行われるべきパスの回数である。回転の完了後、イオンビーム１４０は、再びワークピース１０の上部からワークピース１０の下部へと走査するか、又は、ワークピース１０の下部からワークピース１０の上部へと走査することができる。Ｎ回のパスが全て行われるまでこれを反復する。上述したように、各パスの速度は可変とすることができる。追加的に又は代替的には、イオンビームのデューティサイクル又は引き出し電流若しくは電圧を変化させることによってビーム電流を変更することができる。追加的に又は代替的には、供給ガスの圧力やプラテンとイオン源との間の距離等の別の動作パラメータを、各々のパス及び／又は回転毎に変えることができる。さらに、個々のパス毎に、速度や他の動作パラメータを変えることもできる。パスの回数並びに各パスにおける走査速度プロファイル及び各パスにおいて用いられる他の動作パラメータは、コントローラ１７０によって決定されることができる。
【００２２】
エッチング速度の算出は、間接的になされ得る。例えば、イオンビームのビーム電流を決定することができ、この値を用いて予想されるエッチング速度を決定することができる。ここでは、イオンビームによってワークピースを処理する速度（処理速度プロファイルとも称す）は、直接的に測定される。
【００２３】
図２は、イオンビームの実際のエッチング速度プロファイルをイオンビーム位置の関数として決定するために用いることができるプロセスを示す。このプロセスは、コントローラ１７０を用いてなされるか、又は異なるコントローラを用いることができる。先ず、ステップ２００において示すように、ワークピース１０の厚さプロファイルを決定する。これは、反射測定器１６０を用いてなされることができ、該反射測定器はワークピース１０を横切って走査する。透過光と反射光との時間差に基づいて、ワークピース１０の初期厚さプロファイルを決定することができる。反射測定器１６０は、ワークピース１０の複数の位置での厚さを決定するために用いることができる。例えば、１つの実施形態では、両方向において０．５ｍｍ毎に厚さ測定を行うことができる。これによって３次元配列が得られるのであり、これはワークピース上の２次元位置とその２次元位置におけるワークピース厚さとで定義される。
【００２４】
そして、ステップ２１０において示すように、イオンビーム１４０をワークピース１０へと向けて導く。この際、イオンビーム１４０は、ワークピース１０との相対的関係で走査されない。むしろ、イオンビーム１４０は、所定の時間又は所定のドーズ量の間、ワークピース１０との相対的関係において静止したままである。所定の時間又はドーズ量がこなされた後、イオンビーム１４０はステップ２２０に示すように停止される。そしてステップ２３０では、この処理されたワークピースの厚さプロファイルは、上述のステップ２００の手法を用いて決定される。
【００２５】
そしてステップ２４０で示すように、処理された厚さプロファイルを初期厚さプロファイルから差し引いて、実際のエッチング速度プロファイルを得る。したがって、エッチング速度プロファイルは、初期厚さプロファイルと処理された厚さプロファイルとの差に基づいて決定される。実際のエッチング速度プロファイルの例を図３に示す。この図は、ワークピース１０に対してのイオンビーム１４０の効果を、イオンビーム位置の関数として示している。ｘ軸はイオンビーム１４０の長寸法に沿っており、該ビームはリボンビームであることができ、該ｘ軸はイオンビーム１４０の中心を基準とすることができる。したがって、ｘ軸は０にてセンタリングされている。ｙ軸はリボンビームの短寸法に沿っており、同様な態様でイオンビーム１４０の中心を基準とすることができる。ｚ軸は、ステップ２１０中にイオンビーム１４０によってワークピース１０から除去された材料量を示している。特定の実施形態では、ｚ軸は、ステップ２１０中にワークピース１０から除去された実際の材料量を表しており、単位はオングストロームとされる。他の実施形態では、ｚ軸はエッチング速度を表し、単位は時間あたりの厚さ又はÅ／ｓｅｃとされる。例えば、ｚ軸は実際に除去された材料量を表すことができ、この場合オングストローム数をステップ２１０で用いた所定時間で除したものとして測定される。
【００２６】
イオンビーム１４０は、ワークピース１０に不均一なパターンを発生させることに留意されたい。例えばこの例では、イオンビーム１４０の中心（図３においては（０，０）と表記。）は、イオンビーム１４０の他の部分よりも遙かに多くの材料をワークピース１０からエッチングする。図３のプロファイルは、反射測定器を用いて複数のスキャンを取得することによって生成することができ、各スキャンは以前のスキャンのところから０．５ｍｍのところにてなされることができる。そして、これら複数のスキャンは処理を経て、図３に示すエッチング速度プロファイルを形成する。
【００２７】
イオンビーム位置の関数としての、イオンビームの実際のエッチング速度が既知である場合、ワークピースの選択的な処理を行うことができる。図４は、ワークピースを選択的に処理するために用いることができる処理シーケンスを示す。このプロセスは、コントローラ１７０を用いることによって行うことができる。先ずステップ４００に示すように、犠牲ワークピースを用いることによってイオンビームの実際のエッチング速度プロファイルを経験的に決定する。他の実施形態では、処理すべきワークピースを用いることによって実際のエッチング速度プロファイルを決定する。これは、図２のシーケンスを用いることによって行うことができる。
【００２８】
次にステップ４１０に示すように、処理すべきワークピース１０の初期厚さプロファイルを測定する。この初期厚さプロファイルと（コントローラ１７０に入力可能な）ターゲット厚さプロファイルとに基づいて、ステップ４２０に示すように第１の材料修正マトリクスを生成することができる。上述したように、第１の材料修正マトリクスは、ワークピース１０の初期厚さプロファイルとターゲット厚さプロファイルとの差である。この第１の材料修正マトリクスは、記憶素子１７２内に格納されることができる。第１の材料修正マトリクスは、ワークピース１０の各位置｛から除去される／に堆積される｝材料量を決定するために用いられる。
【００２９】
第１の材料修正マトリクスとイオンビームの実際のエッチング速度プロファイルとに基づいて、ステップ４３０に示すように、コントローラ１７０によって第１の処理パラメータセットを決定することができる。この第１の処理パラメータセットは、行われるべきパス回数並びに各パスの間に使用すべき走査速度プロファイル及び動作パラメータを含む。例えば、第１の材料修正マトリクスがワークピースの特定の領域にてより多くの材料を除去すべきであると示している場合、１以上のパスにて、ワークピースのこの領域がイオンビーム１４０に曝されている間は走査速度を低下させておくことができこれによってこの領域でより多くの処理をなし得る。同様に、除去されるべき材料が少ない領域については、これらの領域上ではイオンビームをより迅速に走査させることによって軽度の処理とすることができる。代替的に又は追加的には、デューティサイクル、引き出し電流若しくは電圧、又は他の動作パラメータを変えてワークピースについての選択的な処理を可能とすることができる。
【００３０】
そしてステップ４４０に示すように、ワークピース１０は第１の処理パラメータセットを用いて処理される。特定の実施形態では、この処理はエッチング処理を含むことができる。そしてステップ４５０に示すように、エッチング完了後には、反射測定器１６０を用いて、処理されたワークピースの更新された厚さプロファイルを測定する。
【００３１】
そしてステップ４６０に示すように、この更新された厚さプロファイルをターゲット厚さプロファイルと比較して第２の材料修正マトリクスを生成する。以前と同様に、この第２の材料修正マトリクスは記憶素子１７２内に格納することができる。そしてステップ４７０に示すように、コントローラ１７０が、第２の材料修正マトリクスに基づいて第２の処理パラメータセットを算出する。そしてステップ４８０に示すように、ワークピース１０は、ステップ４７０にて決定された第２の処理パラメータセットを用いての第２の処理を受ける。ステップ４８０後においては、ワークピース１０の厚さプロファイルはターゲット厚さプロファイルに類似するものとなっていることが可能であり、また、プラテン１５０から取り外されることができる。新たなワークピースをプラテン１５０に置いて、この新たなワークピースについてステップ４１０〜４８０を反復することができる。
【００３２】
図４は、ワークピース１０が２つの処理を受けている場合を示すが、他の実施形態も可能である。例えば、特定の実施形態では、各ワークピースについてステップ４５０〜４８０を複数回反復して向上した結果を達成することができる。換言すれば、処理されたワークピースの厚さプロファイルを複数回測定し、測定された各々の厚さプロファイルに基づいて更新された材料修正マトリクスを生成し、各々の更新された材料修正マトリクスに基づいてワークピースを処理することができる。
【００３３】
他の実施形態では、ステップ４４０後においては、ワークピース１０の厚さプロファイルがターゲット厚さプロファイルに十分近づいていることがあり得る。これらの実施形態では、ステップ４５０〜４８０は行わずにステップ４４０の完了後にワークピース１０をプラテン１５０から取り外す。この実施形態では、各ワークピースはステップ４１０〜４４０だけを受けることがある。
【００３４】
図４はエッチング処理を用いた説明を伴っているが、他の実施形態も可能である。例えば、ステップ４００で決定されるエッチング速度プロファイルは、イオンビームの堆積又はアモルファス化速度プロファイルを示すものともし得る。したがって、図２のシーケンスを用いて図３に示すようなエッチング速度プロファイルを作成して、そしてこれを後続の堆積又はアモルファス化処理に用いることができる。したがって、特定の実施形態では、ステップ４４０及びステップ４８０は堆積又はアモルファス化処理とすることができる。
【００３５】
さらに、堆積処理の場合、図２に示すシーケンスを変更することができる。例えば、エッチング種を含むイオンビームをワークピースへ向けて導く代わりに、堆積種を含むイオンビームとすることができる。この実施形態では、ワークピースから材料を除去する代わりに、イオンビームは材料を堆積する。ステップ２００で決定される初期厚さプロファイルとステップ２３０で決定される処理された厚さプロファイルとの差は、ワークピース上に堆積される材料量をイオンビーム位置の関数として表すことになる。したがって、ステップ２４０は、イオンビームの堆積速度プロファイルを決定するために用いられることになる。そしてこの実施形態では、この堆積速度プロファイルはステップ４００にて決定されて、図４のシーケンスの随所にて使用されることができる。本開示においては、エッチング又は堆積を介してなされる、ワークピースに対してのイオンビームによる処理の処理速度は、処理速度プロファイルと称する場合がある。上述したように、図２のシーケンス中にエッチング処理がなされる実施形態においては、処理速度プロファイルはエッチング速度プロファイルである。図２のシーケンス中に堆積処理がなされる実施形態においては、処理速度プロファイルは堆積速度プロファイルである。
【００３６】
図４は、ターゲット厚さプロファイルに十分近づいている厚さプロファイルを有するワークピースをもたらし得る１つのシーケンスを、示している。もっとも、スループットを向上させるために、このシーケンスに対して変更を加えることができる。例えば、ワークピースはロット単位で処理することがよくあることに着目されたい。所与のロット内の全てのワークピースは、互いに酷似している特性を有しているかもしれない。例えば、単一のロット内の全てのワークピースの初期厚さプロファイルは、互いに酷似している場合があり得る。このことを活用して図４の処理を最適化することができる。
【００３７】
図５はこのような最適化の一例を示す。このシーケンスにおいては、ステップ５００に示すように、犠牲ワークピースを用いてイオンビーム１４０の実際のエッチング速度プロファイルを決定する。他の実施形態では、実際のエッチング速度プロファイルは、処理すべきワークピースを用いて決定される。上述したように、特定の実施形態では、ステップ５００において堆積速度プロファイルを決定することができる。次に、ロットの第１のワークピースの初期厚さプロファイルを、反射測定器１６０を用いて決定する。ステップ５１０に示すように、この情報を用いて第１の材料修正マトリクスを作成するのであり、これを記憶素子１７２内に格納することができる。そしてステップ５２０に示すように、コントローラ１７０はこの第１の材料修正マトリクスを用いて第１の処理パラメータセットを決定することができる。そしてステップ５３０に示すように、この第１のワークピースを処理するのにこの第１の処理パラメータセットを用いる。この処理の完了後は、図４のステップ４５０〜４８０に従ってワークピースを作成する。換言すれば、ステップ４５０に示すように、処理されたワークピースの更新された厚さプロファイルが決定される。ステップ４６０に示すように、第２の材料修正マトリクスを算出するのであり、また、ステップ４７０に示すように、これを用いて第２の処理パラメータセットを決定する。最後にステップ４８０に示すように、第２の処理パラメータセットを用いてワークピースが処理される。そして、ワークピースはプラテンから取り外され、そのロットからの新たなワークピースが導入される。
【００３８】
この実施形態では、図４の例とは異なり、ステップ５１０〜５２０の処理は同じロットの後続のワークピースに対しては行われない。むしろ、ロット内の各ワークピースの初期厚さプロファイルは十分に類似しているものと想定されるのであり、そのロット内の全てのワークピースに関して第１のワークピースを厚さモデルとして用いることができるものとされる。したがって、ロットのワークピースの全ては、同じ第１の処理パラメータセットを用いて処理される。もっとも、特定の実施形態では、そのロットからの各ワークピースは固有の第２の処理パラメータセットを用いて処理されるのであり、これはその特定のワークピースの更新された厚さプロファイルに基づいて決定される。他の実施形態では、そのロットからの各ワークピースは同じ第２の処理パラメータセットを用いて処理されるのであり、これはロット内の第１のワークピースに基づいて決定される。
【００３９】
図５に示したシーケンスに対してはまた別の最適化を施すこともできる。特定の実施形態では、ステップ５３０後においては、追加の処理が必要とならない程にワークピースの厚さプロファイルがターゲット厚さプロファイルに十分近いものとなっている場合がある。これらの実施形態では、ステップ５３０後にワークピースをプラテンから取り外して、新たなワークピースをプラテン上に配置することができる。この実施形態では、ロットの第１のワークピースに対してステップ５１０〜５３０を行うが、そのロットの後続のワークピースに対してはステップ５３０を行うだけである。このシーケンスは達成可能な最大のスループットを表し得る。
【００４０】
本願において上述した実施形態は多くの利点を有することができる。上述したように、イオンビームは典型的にはビーム電流に関して不均一性を呈することに着目されたい。この不均一性が、イオンビームの異なる部分によって実際に達成される処理速度プロファイルに対して影響を及ぼす。イオンビームの実際の処理速度プロファイルをイオンビーム位置の関数として測定することによって、ワークピース処理の向上を達成し得る。具体的には、様々な厚さプロファイルを有するワークピースに対してエッチングを行って、処理後のワークピースが例えば公差２５Å程になるような厚さの均一性を示すようにすることが可能となり得る。また、この手法は、堆積処理やアモルファス化処理等の他の処理にも適用することができる。また、本件手法は、実際の処理速度プロファイルを測定するのであり、したがって、イオンビーム電流を測定してその測定値からエッチング速度プロファイルを補間する他の方法よりもより正確である。
【００４１】
本開示の範囲は、明細書に記載した具体的な実施形態によって限定されるものではない。実際には、上述の説明及び添付の図面を与えられた当業者にとっては、上述したものに加えて、他の様々な実施形態や本開示に対しての変更が明らかとなるであろう。したがって、このような他の実施形態や変更は本開示の範囲内に属することが意図されている。また、本開示は、特定の用途に関しての特定の環境下での特定の実施態様の文脈下で説明されているものの、当業者であれば、その有用性は上記には限定されず、また、本開示は幾つもの用途に関しての幾つもの環境下で有益に実施可能であることに気付くであろう。したがって、添付の特許請求の範囲は、明細書にて説明したような本開示の全容及び精神を考慮して解釈されるべきである。
【図１】
2018526817.tif 000003
【図２】
2018526817.tif 000004
【図３】
2018526817.tif 000005
【図４】
2018526817.tif 000006
【図５】
2018526817.tif 000007
【国際調査報告】
2018526817.tif 000008
2018526817.tif 000009